СПОСОБ СИНТЕЗА КОМПОЗИЦИОННОГО МЕТАЛЛООКСИДА И КОМПОЗИЦИОННЫЙ МЕТАЛЛООКСИД, ПОЛУЧЕННЫЙ ЭТИМ СПОСОБОМ

1. Способ синтеза композиционного металлооксида, содержащий:
добавление диспергатора к коллоиду с наночастицами диоксидцериевого композиционного оксида, причем средний диаметр наночастиц коллоида диоксидцериевого композиционного оксида, к которому добавлен диспергатор, равен 10 нм или менее;
добавление диспергатора к коллоиду с наночастицами оксида алюминия, причем средний диаметр наночастиц коллоида оксида алюминия, к которому добавлен диспергатор, равен 10 нм или менее;
раздельную подачу коллоида с наночастицами диоксидцериевого композиционного оксида, к которому добавлен диспергатор, и коллоида с наночастицами оксида алюминия, к которому добавлен диспергатор, в высокоскоростную мешалку;
синтез наночастиц алюминийоксидно-диоксидцериевого композиционного оксида путем обеспечения взаимодействия в микропространстве наночастиц диоксидцериевого композиционного оксида и наночастиц оксида алюминия, введенных в высокоскоростную мешалку; и
-1
приложение усилия сдвига при степени сдвига 17000 с или более к наночастицам алюминийоксидно-диоксидцериевого композиционного оксида.
2. Способ по п.1, в котором величина рН раствора, содержащего наночастицы алюминийоксидно-диоксидцериевого композиционного оксида, к которым приложено усилие сдвига, находится в диапазоне от 0,5 до 1,5.
3. Способ по п.1 или 2, в котором величина рН раствора, содержащего наночастицы алюминийоксидно-диоксидцериевого композиционного оксида, к которым приложено усилие сдвига, находится в диапазоне от 0,5 до 1,2.
4. Способ по п.1 или 2, в котором величина рН раствора, содержащего наночастицы алюминийоксидно-диоксидцериевого композиционного оксида, к которым приложено усилие сдвига, находится в диапазоне от 0,8 до 1,2.
5. Композиционный металлооксид, характеризующийся тем, что он получен с использованием способа по п.1 или 2.
6. Композиционный металлооксид по п.5, имеющий величину рН в диапазоне от 0,5 до 1,5.